КОМПОЗИЦИЯ ДЛЯ СОЗДАНИЯ ПРОТИВООБРАСТАЮЩЕГО ПОКРЫТИЯ, ПЛЕНОЧНОЕ ПРОТИВООБРАСТАЮЩЕЕ ПОКРЫТИЕ, ПОЛУЧЕННОЕ ПРИ ПОМОЩИ УКАЗАННОЙ КОМПОЗИЦИИ, ИЗДЕЛИЕ С ПОКРЫТИЕМ, ИМЕЮЩЕЕ НА ПОВЕРХНОСТИ ПЛЕНОЧНОЕ ПОКРЫТИЕ, И СПОСОБ ОБРАБОТКИ ДЛЯ ПРИДАНИЯ ПРОТИВООБРАСТАЮЩИХ СВОЙСТВ ПУТЕМ ФОРМИРОВАНИЯ ПЛЕНОЧНОГО ПОКРЫТИЯ

1. Композиция для создания противообрастающего покрытия, содержащая:
(A) сополимер, содержащий триорганосилиловый сложный эфир, полученный путем смешивания
(a) мономера триорганосилил(мет)акрилата, представленного общей формулой (1):
1
2
3
4
при этом R представляет собой атом водорода или метил, R, R и Rодинаковые или различные, и каждый из них представляет алкильную группу, содержащую от 3 до 6 атомов углерода, разветвленную в α-положении, или фенильную группу; и
(b) мономера, содержащего этиленовые ненасыщенные связи, способного к сополимеризации с мономером триорганосилил(мет)акрилата,
(B) соль модифицированной канифоли, которая представляет собой соль модифицированной канифоли и цинка и/или меди, причем указанная модифицированная канифоль содержит в количестве 80 мас.% или более два или более веществ, выбираемых из группы, состоящей из дигидроабиетиновой кислоты, тетрагидроабиетиновой кислоты, дегидроабиетиновой кислоты, пимаровой кислоты, изопимаровой кислоты и дигидропимаровой кислоты.
2. Композиция для создания противообрастающего покрытия по п.1, отличающаяся тем, что содержание указанных двух веществ, выбираемых из группы, состоящей из дигидроабиетиновой кислоты, тетрагидроабиетиновой кислоты, дегидроабиетиновой кислоты, пимаровой кислоты, изопимаровой кислоты и дигидропимаровой кислоты, составляет от 85 до 100 мас.%.
3. Композиция для создания противообрастающего покрытия по п.1 или 2, отличающаяся тем, что массовое отношение сополимера (А), содержащего триорганосилиловый сложный эфир к соли модифицированной канифоли (В), составляет от 85/15 до 20/80.
4. Композиция для создания противообрастающего покрытия по п.1 или 2, отличающаяся тем, что массовое отношение сополимера (А), содержащего триорганосилиловый сложный эфир к соли модифицированной канифоли (В), составляет от 70/30 до 40/60.
5. Способ обработки для придания противообрастающих свойств, включающий стадию создания пленочного противообрастающего покрытия на поверхности изделия, на которое необходимо нанести покрытие, с использованием композиции для создания противообрастающего покрытия по любому из пп.1-4.
6. Пленочное противообрастающее покрытие, полученное с использованием композиции для создания противообрастающего покрытия по любому из пп.1-4.
7. Изделие с покрытием, имеющее на поверхности пленочное противообрастающее покрытие по п.6.